(57)【要約】      （修正有）【課題】フィルムや基板の塗膜等形成方法において、フィルムの歪みを防止し、塗膜の平滑性や作業性を向上させる方法を提供する。【解決手段】塗料塗布基板製造方法は、ロール外周面の一部にその外周面よりも突出した又は窪んだ塗料塗布部が形成された又は形成されない塗布ロール、又はロール外周面の一部にその外周面よりも突出した又は窪んだ塗料塗布部が形成された又は形成されない移行ロールと塗布ロールを用いて走行中のフィルム又は、単葉或は連続のプリント配線基板（以下「基板」とする。）に塗料塗布部の塗料をフィルム又は基板の一部又は全面に塗布し、塗布された塗料が半乾燥状態のうちに、そのフィルムを基板に貼り付け、又は、その塗料の上から基板にフィルムを貼り付けることとした方法である。【選択図】図１
2007036171.tif 000002
【特許請求の範囲】
【請求項１】
走行中の単葉或は連続のプリント配線基板の全面又は一部に塗料を塗布し、塗布された塗料が半乾燥状態のうちに、そのプリント配線基板の塗料塗布面にフィルムを貼り付けることを特徴とする塗料塗布基板製造方法。
【請求項２】
ロール外周面の一部にその外周面よりも突出した又は窪んだ塗料塗布部が形成された塗布ロール、又は、塗料塗布部が形成されていない塗布ロールを、走行中のフィルム又は、単葉或は連続のプリント配線基板に回転接触させて、塗料塗布部の塗料をフィルム又はプリント配線基板の全面又は一部に塗布し、塗布された塗料が半乾燥状態のうちに、そのフィルムの塗料塗布面をプリント配線基板に貼り付け、又は、そのプリント配線基板の塗料塗布面にフィルムを貼り付けることを特徴とする塗料塗布基板製造方法。
【請求項３】
ロール外周面の一部にその外周面よりも突出した又は窪んだ塗料塗布部が形成された移行ロール又は塗料塗布部が形成されていない移行ロールと塗布ロールを回転接触させて、塗布ロールの外周面の全面又は一部に移行ロールから塗料を移行させ、その塗布ロールを走行中のフィルム又は単葉或は連続のプリント配線基板に回転接触させて、フィルム又はプリント配線基板の全面又は一部に塗料を塗布し、塗布された塗料が半乾燥状態のうちに、そのフィルムの塗料塗布面をプリント配線基板に貼り付け、又は、そのプリント配線基板の塗料塗布面にフィルムを貼り付けることを特徴とする塗料塗布基板製造方法。
【請求項４】
請求項１ないし請求項３のいずれかに記載の塗料塗布基板製造方法において、プリント配線基板とフィルムの貼り付けを真空貼付式とすることを特徴とする塗料塗布基板製造方法。
【請求項５】
ロール外周面の一部にその外周面よりも突出した又は窪んだ塗料塗布部が形成され、その塗料塗布部を塗布ロールと回転接触させることにより塗料塗布部の塗料を塗布ロールの一部に移行できることを特徴とする塗料移行ロール。
【請求項６】
ロール外周面の一部にその外周面よりも突出した又は窪んだ塗料塗布部が形成され、その塗料塗布部をフィルム又はプリント配線基板と回転接触させることにより塗料塗布部の塗料をフィルム又はプリント配線基板の一部に塗布できることを特徴とする塗料塗布ロール。
【請求項７】
フィルムに間隔をあけて部分的に塗料が塗布された塗料塗布フィルムの全面又は一部に保護フィルムが貼り合わされて前記塗料が被覆され、その塗料は乾燥しており、保護フィルムを剥離して塗料塗布フィルムの塗料塗布面をプリント配線基板に貼り付けて加熱加圧することにより塗料塗布面の塗料を基板に塗布できることを特徴とする塗料塗布ドライフィルム。
【請求項８】
プリント配線基板に間隔をあけて部分的に塗料が塗布された塗料塗布基板の全面又は一部に保護フィルムが貼り合わされて前記塗料が被覆されていることを特徴とする塗料塗布基板。
【発明の詳細な説明】
【技術分野】
【０００１】
本発明は、例えば、電子回路用基板、ＩＣカード、液晶表示用基板といった各種電子部材として使用される単層又は積層のプリント配線基板に、絶縁塗料や感光塗料といった各種塗料（レジスト）が塗布された塗料塗布基板の製造方法と、その塗料塗布に使用される塗料塗布ロールと、塗料移行ロールと、前記塗料塗布ロールにより塗料が塗布された塗料塗布ドライフィルム及び塗料塗布基板に関するものである。
【背景技術】
【０００２】
電子部材としての単層又は積層のプリント配線基板（以下「基板」とする。）に絶縁塗料や感光塗料といったレジストを塗布して塗膜を形成する方法として、従来は以下に示すような方法があった。
（１）基板の一面又は両面にロールコーターによって塗料を塗布し、その塗料を完全乾燥させて塗料塗布基板を製造する方法。
（２）塗料を塗布して乾燥させ、塗料塗布面及び非塗布面に保護フィルムを貼付したドライフィルムの塗料塗布面側の保護フィルムを剥がして、ドライフィルムの塗料塗布面側を基板の一面又は両面に重ねて加熱加圧して、その塗料を基板の一面又は両面に貼付ける（ホットラミネートする）方法。
【発明の開示】
【発明が解決しようとする課題】
【０００３】
前記（１）の方法では次のような課題があった。
（ａ）基板に塗料を塗布してから塗料を乾燥させるため、乾燥までに手間や時間が掛かり、作業性が悪い。
（ｂ）基板に塗料を塗って乾燥させるだけでは塗料表面が波打って凹凸になり易く、平滑性に欠ける。
（ｃ）基板に有底ホールやスルーホールがある場合、それらの内部まで塗料が確実に充填されにくい。
【０００４】
前記（２）の方法では次のような課題があった。
（ａ）ドライフィルムの塗料を加熱して溶融させる加熱工程が必要であるため、加熱に手間や時間がかかり、作業性が悪い。
（ｂ）乾燥している塗料を溶融させるためには高熱が必要になり、その高熱でフィルム又は基板が変質したり、歪んだり、伸縮したりするおそれがある。
（ｃ）ドライフィルムの上に保護フィルムを重ねるため、二種類のフィルムが必要となり、作業性が悪く、コスト高の一因となる。
（ｄ）基板表面の塗料の平滑性に難点がある。
（ｅ）基板のホール内まで塗料が充填しにくく、絶縁不良の原因となることがある。
【課題を解決するための手段】
【０００５】
本件出願の塗料塗布基板製造方法は、請求項１記載のように、走行中の単葉或は連続のプリント配線基板の全面又は一部に塗料を塗布し、塗布された塗料が半乾燥状態のうちに、そのプリント配線基板の塗料塗布面にフィルムを貼り付ける方法である。
【０００６】
本件出願の塗料塗布基板製造方法は、請求項２記載のように、ロール外周面の一部にその外周面よりも突出した又は窪んだ塗料塗布部が形成された塗布ロール、又は、塗料塗布部が形成されていない塗布ロールを、走行中のフィルム又は、単葉或は連続のプリント配線基板に回転接触させて、塗料塗布部の塗料をフィルム又はプリント配線基板の全面又は一部に塗布し、塗布された塗料が半乾燥状態のうちに、そのフィルムの塗料塗布面をプリント配線基板に貼り付け、又は、そのプリント配線基板の塗料塗布面にフィルムを貼り付ける方法である。
【０００７】
本件出願の塗料塗布基板製造方法は、請求項３記載のように、ロール外周面の一部にその外周面よりも突出した又は窪んだ塗料塗布部が形成された移行ロール、又は、塗料塗布部が形成されていない移行ロールと塗布ロールを回転接触させて、塗布ロールの外周面の全面又は一部に移行ロールから塗料を移行させ、その塗布ロールを走行中のフィルム又は単葉或は連続のプリント配線基板に回転接触させて、フィルム又はプリント配線基板の全面又は一部に塗料を塗布し、塗布された塗料が半乾燥状態のうちに、そのフィルムの塗料塗布面をプリント配線基板に貼り付け、又は、そのプリント配線基板の塗料塗布面にフィルムを貼り付ける方法である。
【０００８】
本件出願の塗料塗布基板製造方法は、請求項４記載のように、前記塗料塗布基板製造方法において、プリント配線基板とフィルムの貼り付けを真空貼付式とする方法である。
【０００９】
本件出願の塗料移行ロールは、請求項５記載のように、ロール外周面の一部にその外周面よりも突出した又は窪んだ塗料塗布部が形成され、その塗料塗布部を塗布ロールと回転接触させることにより塗料塗布部の塗料を塗布ロールの一部に移行できるものである。
【００１０】
本件出願の塗料塗布ロールは、請求項６記載のように、ロール外周面の一部にその外周面の一部にその外周面よりも突出した又は窪んだ塗料塗布部が形成され、その塗料塗布部をフィルム又はプリント配線基板と回転接触させることにより塗料塗布部の塗料をフィルム又はプリント配線基板の一部に塗布できるものである。
【００１１】
本件出願の塗料塗布ドライフィルムは、請求項７記載のように、フィルムに間隔をあけて部分的に塗料が塗布された塗料塗布フィルムの全般又は一部に保護フィルムが貼り合わされて前記塗料が被覆され、その塗料は乾燥しており、保護フィルムを剥離して塗料塗布フィルムの塗料塗布面をプリント配線基板に貼り付けて加熱加圧することにより塗料塗布面の塗料をプリント配線基板に塗布できるものである。
【００１２】
本件出願の塗料塗布基板は、請求項８記載のように、プリント配線基板に間隔をあけて部分的に塗料が塗布された塗料塗布基板の全般又は一部に保護フィルムが貼り合わされて前記塗料が被覆されているものである。
【発明の効果】
【００１３】
本件出願の請求項１の塗料塗布基板製造方法は、次のような効果がある。
（１）プリント配線基板に塗布された塗料が半乾燥の状態で、そのプリント配線基板の塗料塗布面にフィルムを貼り付けるので、フィルムをプリント配線基板に貼り付け易く、プリント配線基板の塗料の接着性も良く、プリント配線基板に塗布された塗料が平滑になる。
（２）プリント配線基板に貼付されるのは一層のフィルムのみであるため、プリント配線基板にドライフィルムと保護フィルムの双方を貼付する従来のドライフィルム方式に比してフィルムの枚数が少なくなり、コストが低減する。
（３）塗料の塗布、塗料の半乾燥、フィルムの貼り付けまでを、プリント配線基板の走行中に自動的に連続して行うことができるため作業性が良い。
【００１４】
本件出願の請求項２の塗料塗布基板製造方法は、次のような効果がある。
（１）塗料塗布部が形成された塗布ロールを用いた場合は、フィルム及びプリント配線基板のうち、塗料塗布を必要とする箇所にのみ塗料を塗布することができるため塗料の無駄が無い。また、塗料の塗布を必要としない箇所が塗料で汚れることも無い。
（２）塗料塗布部が形成されていない塗布ロールを用いた場合は、フィルム及びプリント配線基板の全面に塗料を塗布することができる。
（３）フィルムに塗布された塗料、又はプリント配線基板に塗布された塗料が半乾燥状態のうちにフィルムをプリント配線基板に貼り付けるので、フィルムをプリント配線基板に貼り付け易く、プリント配線基板の塗料の接着性も良く、プリント配線基板に塗布された塗料が平滑になる。
（３）プリント配線基板に貼付されるのは一層のフィルムのみであるため、プリント配線基板にドライフィルムと保護フィルムとの双方を貼付する従来のドライフィルム方式に比してフィルムの枚数が少なくなり、コストを低減する。
（４）塗料塗布、塗料の半乾燥、フィルムの貼り付けまでを、プリント配線基板の走行中に自動的に連続して行うことができるため、作業性が良い。
【００１５】
本件出願の請求項３の塗料塗布基板製造方法は、次のような効果がある。
（１）塗料塗布部が形成された移行ロールを用いた場合、フィルム及びプリント配線基板のうち、塗料塗布の必要な箇所にのみ塗料を塗布することができ、塗料の無駄が無い。また、塗料塗布を必要としない箇所が塗料で汚れることも無い。
（２）塗料塗布部が形成されていない移行ロールを用いた場合、フィルム及びプリント配線基板の全面に塗料を塗布することができる。
（３）フィルムに塗布された塗料、又はプリント配線基板に塗布された塗料が半乾燥状態のうちに、フィルムとプリント配線基板を貼り付けるので、フィルムとプリント配線基板を貼り付け易く、プリント配線基板への塗料の接着性も良く、プリント配線基板に塗布された塗料が平滑になる。
（４）プリント配線基板に貼付されるのは保護フィルム層だけであるため、プリント配線基板にドライフィルムと保護フィルムとの双方を貼付する従来のドライフィルム方式に比してフィルムの枚数が少なくなり、コストが低減する。
（５）塗料塗布、塗料の半乾燥、フィルムの貼り付けまでを、プリント配線基板の走行中に自動的に連続して行うことができるため、作業性が良い。
【００１６】
本件出願の請求項４の塗料塗布基板製造方法は、上記各効果に加えて、次のような効果がある。
（１）プリント配線基板とフィルムの貼り付けを真空貼付式とするため、貼り付けが確実になり、フィルムからプリント配線基板への塗料の塗布も、プリント配線基板への塗料の塗布も確実になる。
（２）フィルムやプリント配線基板に塗布されている塗料内の空気、プリント配線基板とフィルムの間の空気、プリント配線基板の有底ホールやスルーホール内の空気が、プリント配線基板とフィルムの貼り付け時に外部に排出されるので、プリント配線基板に塗布される塗料に気泡やピンホールが発生することもない。
（３）塗料をプリント配線基板の有底ホールやスルーホール内に確実に充填することができる。
【００１７】
本件出願の請求項５の塗料移行ロールは、ロール外周面の一部に塗料塗布部が形成され、塗布ロールと回転接触させることにより塗料塗布部の塗料を塗布ロールの一部に移行させることができるものであるため、その塗布ロールをフィルム又はプリント配線基板に接触させることによりフィルム又はプリント配線基板の所望箇所にのみ所望形状、パターンの塗料を塗布することができ、塗料が無駄なくフィルム又はプリント配線基板に塗布される。又、塗布ロールの汚れもなくなる。
【００１８】
本件出願の請求項６の塗料塗布ロールは、ロール外周面の一部に塗料塗布部が形成され、フィルム又はプリント配線基板と回転接触させることにより塗料塗布部の塗料をフィルム又はプリント配線基板の一部に直接塗布できるため、フィルム又はプリント配線基板の所望箇所にのみ確実に所望形状、パターンの塗料を塗布することができる。
【００１９】
本件出願の請求項７の塗料塗布ドライフィルムは、フィルムに間隔をあけて部分的に塗料が塗布され、その塗料が前記フィルムの全面又は一部に重ね合わせた保護フィルムで被覆され、塗料が乾燥しているので従来の塗料塗布用ドライフィルムと同様に使用して、プリント配線基板の必要箇所にのみ塗料を塗布することができる。塗料がフィルムのうちプリント配線基板への塗布に必要な箇所にしか塗布されていないため、フィルム全般に塗料が塗布されている場合よりも塗料の溶融に必要な熱量が少なくて済み、塗料の無駄もなく経済的である。
【００２０】
本件出願の請求項８の塗料塗布基板は、プリント配線基板の全面又は一部に塗料が塗布され、その塗料がプリント配線基板に重ね合わせた保護フィルムで被覆されているので、プリント配線基板を後処理するまでに塗料が剥がれたり、欠けたりすることがない。
【発明を実施するための最良の形態】
【００２１】
（塗料塗布基板製造方法の実施形態１）
本発明の塗料塗布基板製造方法の実施形態の一例を図１に基づいて説明する。この実施形態の塗料塗布基板製造方法は、ロール状に巻かれているフィルム１を引き出し、そのフィルム１の走行中にその片面の一部に塗料を塗布し、そのフィルム１をそのまま走行させて半乾燥室（図示しない）内に引き入れ、その中でフィルム１に塗布されている塗料を半乾燥状態（生乾燥）に乾燥させ、そのフィルム１を半乾燥室から引き出し、そのフィルム１の塗料塗布面を図示しないプリント配線基板（以下「基板」とする。）に貼り付けて、その後に基板の塗料を乾燥させて塗料塗布基板を製造する方法である。
【００２２】
フィルム１への塗料の塗布は、図１に示す、塗布ロール２の外周面の一部を窪ませて（外周面よりも低くして）形成された塗料塗布部３（図５）に塗料を溜め、その塗布ロール２を走行中のフィルム１に回転接触させて、フィルム１の一部に塗料を塗布する方法によって行う。図１では、フィルム１の両面に塗料を塗布しているが、この実施形態の塗料塗布基板製造方法では、フィルム１を基板に貼付するため、フィルム１の片面だけに塗料を塗布すればよい。その場合、塗布ロール２はフィルム１の片面側にのみ設ければよい。
【００２３】
前記塗布ロール２は、図５に示すように、フィルム１の一部に塗料を塗布するロール状部材であって、外周面には塗料塗布部３が形成されている。塗布ロール２の塗料塗布部３は塗布ロール２の外周面よりも一段低く窪ませてある。この塗料塗布部３には塗料供給部４（図１）から供給される塗料Ｒがその部分に溜まり、その塗料Ｒがフィルム１に図６のように塗布される。塗料塗布部３は塗布ロール２の周方向二箇所以上に離して形成することもできる。図５の塗料塗布部３は長方形であるが、他の形状やパターンとすることもできる。前記塗料塗布部３は塗布ロール２の外周面よりも一段高くすることもできる。この場合は、塗料供給部４から供給される塗料Ｒがその塗料塗布部３に付着し、その塗料Ｒが接触する走行中のフィルム１に塗布される。また、塗布ロール２にはゴム製、樹脂製、金属製、セラミックス製といった任意の材質製のロールを使用することができる。
【００２４】
フィルム１の材質は任意に選択することができる。また、フィルム１は一枚ずつ分離した単葉のものであっても、連続したものであってもよい。また、フィルム１に塗布された塗料Ｒも均一厚であるのがのぞましく、そのために、塗料の塗布されたフィルム１にスキージ９の接触面９ａを当てて均一に均すのが好ましく、均一厚に均すためには接触面９ａは幅の広いものが好ましい。
【００２５】
塗布ロール２へ塗料を供給する塗料供給部４は、塗料貯留槽とか塗料を大量に含んだ回転ロール等とすることができる。いずれの塗料供給部４から塗料を塗布ロール２に供給する場合も、塗布ロール２に塗布された塗料が均一厚になるようにするのがよく、そのためには、例えば、塗布ロール２の外周面にスキージをあてがって塗料を均一厚に均すなどすることが好ましい。
【００２６】
前記のようにして塗料を塗布したフィルム１をそのまま走行させて半乾燥室内に引き入れ、その中でフィルム１に塗布されている塗料を半乾燥状態（生乾燥）に乾燥させ、そのフィルム１を半乾燥室から引き出し、半乾燥状態のうちにそのフィルム１の塗料塗布面を基板に貼り付ける。フィルム１の塗料の半乾燥は、半乾燥室に搬入することに限らず、任意の方法によって行うことができる。また、フィルム１の貼り付け方法も適宜方法で行なうことができるが、真空貼付式で貼り付ければ、基板へのフィルム１の貼り付け及び基板への塗料の塗布も確実になる。また、フィルム１に塗布されている塗料中の空気、基板とフィルム１の間の空気、基板の有底ホールやスルーホール内の空気が貼り付け時に外部に排出されるので、基板に塗布される塗料に気泡やピンホールが発生することもない。更には、塗料を基板の有底ホールやスルーホール内に充填することもできる。
【００２７】
基板にフィルム１を貼り付けた後は、貼り付けられたフィルム１及び基板をそのまま走行させ、乾燥室等に送り込んで基板の塗料を完全乾燥させる。塗料の乾燥は乾燥室に搬入することに限らず、任意の方法によって行うことができる。塗料を乾燥させたフィルム１及び基板はそのまま走行させ、走行中に、或は一時停止させて、フィルム１を基板の外径寸法に合わせて切断して、基板を一枚ずつ分離して、塗料塗布基板とする。基板が連続するものの場合は、フィルム１と同時に基板をも切断して、フィルム１が貼り付けられた基板を一枚ずつに分離して、塗料塗布基板とする。
【００２８】
本実施形態の塗料塗布基板製造方法におけるフィルム１の走行は、送りローラや送りベルト等の回転送り体を回転させ、その回転中に、それに取付けられている突起をフィルム１の幅方向両端に開口されている送り孔１１（図６参照。）に差し込むことによりフィルム１を自動送りして行なうことができる。送り孔１１は走行中のフィルム１に開口し、開口後に、その送り孔１１を使用して前記のように送ることもできる。
【００２９】
前記基板の材質は任意に選択することができる。また、基板は、単葉のものでも、連続したものであっても良い。また、基板は単層のものでも積層のものでもよく、硬質のものでも軟質のものでも、リジッドなものでもフレキシブルなものでもそうでないものでも使用できる。
【００３０】
（塗料塗布基板製造方法の実施形態２）
本発明の塗料塗布基板製造方法の実施形態の他の一例を図２に基づいて説明する。この実施形態の塗料塗布基板製造方法も、フィルム１の走行中に、そのフィルム１の一部に塗料を塗布し、そのフィルム１を半乾燥状態（生乾燥）に乾燥させ、そのフィルム１の塗料塗布面を基板（図示しない）に貼り付けて、その後に基板の塗料を乾燥させて塗料塗布基板を製造する方法である点においては前記実施形態１の方法と共通するが、フィルム１への塗料の塗布方法において前記実施形態１の方法とは異なる。
【００３１】
本実施形態では、フィルム１への塗料の塗布は、図２に示す、塗布ロール２と移行ロール５を接触させて、移行ロール５の塗料塗布部６に塗布或は貯留されている塗料を塗布ロール２に塗布（転写）し、塗布ロール２の塗料を走行中のフィルム１に回転接触させて、フィルム１（又は単葉或は連続の基板）に塗料Ｒを塗布する方法によって行う。図２では、フィルム１の両面に塗料を塗布しているが、この実施形態の塗料塗布基板製造方法でも、フィルム１を基板に貼付するため、フィルム１の片面だけに塗料を塗布すればよい。この場合、塗布ロール２、移行ロール５はフィルム１の片面側にのみ設ければよい。
【００３２】
前記塗布ロール２、移行ロール５にはゴム製、樹脂製、金属製、セラミックス製といった任意の材質製のロールのものを使用することができる。この移行ロール５は前記実施形態１記載の塗布ロール２と同じものであっても、異なるものであってもよい。
【００３３】
図２の塗料供給部４は塗料貯留槽にし、その中の塗料Ｒを転写ロール７に付着させ、転写ロール７を移行ロール５と回転接触させることにより、その塗料Ｒを移行ロール５に付着させ、移行ロール５が塗布ロール２と回転接触することにより、移行ロール５の塗料Ｒが塗布ロール２に塗布され、その塗料Ｒが走行中のフィルム１に塗布されるようにしてある。この実施形態でも、移行ロール５の塗料塗布部６に移行された塗料が均一厚になって、塗布ロール２に移行される塗料厚が均一になるようにするのがよく、そのためには、例えば、移行ロール５の外周面にスキージ８をあてがって塗料を均一厚に均すなどするのが好ましい。
【００３４】
実施形態２の場合も、フィルム及び基板は実施形態１記載のものと同じものを使用することができる。また、実施形態２でも、塗料の塗布されたフィルム１にスキージ９の接触面９ａを当てて均一に均すのがよい。
【００３５】
（塗料塗布基板製造方法の実施形態３）
本発明の塗料塗布基板製造方法の実施形態の他の一例を説明する。本発明の塗料塗布基板製造方法は、前記各実施形態のようにフィルム１に塗料を塗布して、そのフィルム１を半乾燥状態として基板２０に貼り付ける方法には限られず、図３に示すように、基板２０の走行中に、その基板２０の一部に塗料を塗布し、その基板２０を半乾燥室２１内で半乾燥状態（生乾燥）に乾燥させ、その基板２０の塗料塗布面にフィルム１を貼り付けて、その後に基板２０の塗料を乾燥させて塗料塗布基板を製造する方法とすることもできる。基板２０への塗料の塗布は、図３に示すような、前記図１と同様の塗布ロール２を回転接触させて行う方法と、図２に示すような、塗布ロール２と移行ロール５を接触させて、移行ロール５の塗料塗布部６に塗布或は貯留されている塗料を塗布ロール２に塗布（転写）し、塗布ロール２の塗料を走行中の基板２０に回転接触させて行う方法のいずれによっても行うことができる。
【００３６】
本発明の塗料塗布基板製造方法においては、基板２０は、その表裏面を上下方向に向けた状態（基板を寝かせた状態）で水平方向に走行させられるようにしてある。本実施形態における基板２０の走行は、前記各実施形態と同様に、基板２０の幅方向両端に送り孔を開口し、外周に突起が備えられた送りローラや送りベルト等の回転送り体を回転させ、その回転中に前記突起を送り孔に差し込むことにより基板２０を自動送りして行なうことができる。送り孔は、走行中の基板２０に開口し、開口後に、その送り孔を使用して前記のように送ることもできる。
【００３７】
前記塗料を塗布する基板２０は、図３に示すような連続のものでも、単葉のものであっても良い。また、基板２０の材質は任意に選択することができる。基板２０は単層のものでも積層のものでもよく、硬質のものでも軟質のものでも、リジッドなものでもフレキシブルなものでもそうでないものでも使用できる。また、基板２０に塗布された塗料Ｒも均一厚であるのがのぞましく、そのために、塗料の塗布されたフィルム１にスキージ９の接触面９ａを当てて均一に均すのが好ましく、均一厚に均すためには接触面９ａは幅の広いものが好ましい（図１、図２参照。）。
【００３８】
基板に貼り付けるフィルムの材質も任意に選択することができ、又フィルムは一枚ずつ分離した単葉のものであっても、連続したものであってもよい。
【００３９】
（塗料塗布基板製造方法のその他の実施形態）
本発明の塗料塗布基板製造方法においては、フィルム又は基板への塗料塗布方法は、前記図１〜図３に示したものには限られず、任意の方法によることができる。従って、例えば、図４に示すように、塗布ロール２と移行ロール５を接触させて備え、移行ロール５に塗料供給部４内の塗料Ｒを直接付着させ、移行ロール５の塗料塗布部６に塗布或は貯留されている塗料を塗布ロール２に塗布（転写）し、塗布ロール２の塗料を走行中のフィルム１又は基板に回転接触させて行う方法とすることもできる。また、備えるロールの本数も、前記図１〜図４に示すものには限られず、任意の本数とすることもできる。
【００４０】
本発明の塗料塗布基板製造方法においては、塗料塗布部が形成されていない塗布ロールや移行ロールを用いて、フィルム又は基板の全面に塗料を塗布することもできる。その場合、基板の全面に塗料が塗布されている塗料塗布基板を製造することができる。
【００４１】
本発明の塗料塗布基板製造方法においては、基板の両面にフィルムを貼り付けることも、片面のみにフィルムを貼り付けることもできる。また、基板の両面にフィルムを貼り付ける場合には、基板の両面に同時にフィルムを貼り付けることも、片面ずつ時間差を設けて貼り付けることもできる。
【００４２】
また、フィルム又は基板の走行方向は、前記図１、図２に示すような垂直方向に上向きには限られず、任意の方向に走行させることができる。従って、例えば基板を垂直方向に下向きに走行させたり、斜方に走行させたりすることもできる。また、図３に示すような、基板の表裏面を上下方向に向けた状態（基板を寝かせた状態）で水平方向に走行させたり、基板の表裏面を側方に向けた状態（基板を立てた状態）で水平方向に走行させることもできる。また、フィルム１又は基板の幅方向一端を高くして、フィルム１又は基板を斜めに傾けて塗布ロール２へ搬入することもできる。
【００４３】
また、フィルム又は基板の走行方法は、前記各実施形態のような、フィルム又は基板の幅方向両端に送り孔を開口し、外周に突起が備えられた送りローラや送りベルト等の回転送り体を回転させ、その回転中に前記突起を送り孔に差し込むことによりフィルム又は基板を自動送りして行なう方法には限られず、任意の方法で走行させることができる。従って、例えば、フィルム又は基板に送り孔を開口せずに、チャッキングチェーン、チャッキングコンベアによって、フィルム又は基板の幅方向両端部を把持して走行させたり、ベルトコンベアやローラーコンベア等の搬送体上に載せるなどして走行させることもできる。
【００４４】
（塗料塗布ロールの実施形態１）
図１の塗布ロール２はゴム製、樹脂製、金属製、セラミック製といった各種材質製のロールの外周面の一部に塗料塗布部３（図５）が形成されているものである。塗料塗布部３はロールの外周面よりも一段窪ませて（低くして）、フィルムや基板に塗布する塗料を溜めることができるようにしてある。塗料塗布部３は回路パターンとか正方形、細長方形、丸形といった所望形状とすることができる。塗料塗布部３はロールの外周面の一箇所或は二箇所以上に形成することができる。二箇所以上に形成する場合は外周面の周方向に間隔をあけて形成する。二箇所以上に形成する塗料塗布部３の形状は同じものでも異なるものでもよい。塗料塗布部３はロールの幅方向中央部に形成するのが好ましい。
【００４５】
（塗料塗布ロールの実施形態２）
図２の塗布ロール２は、ゴム製、樹脂製といった各種材質製であり、従来からのこの種の塗布ロール２と同じものである。この塗布ロール２には外周面に溝が切られている塗布ロール（本件出願人が先に開発して特許済の塗布ロール：特許第３２５３２７３号）とか、他の構造のもの等を使用することができる。
【００４６】
（塗料移行ロールの実施形態）
図２は塗布ロールとは別に移行ロール５を使用する。移行ロール５は図１の塗布ロール２と同様に、ゴム製、樹脂製、金属製、セラミック製といった各種材質製のロールの外周面の一部に塗料塗布部６（図５）が形成されている。この移行ロール５も外周面に塗料を溜めたり塗布したりする塗料塗布部６が形成されており、その塗料塗布部６の塗料を図２の塗布ロール２に移行させ、その塗布ロール２をフィルムや基板に回転接触させることにより塗布ロール２に移行した塗料をフィルムや基板に塗布するようにしてある。図２の移行ロール５の塗料塗布部６も図５のようにロールの外周面よりも一段窪ませて（低くして）、フィルムや基板に塗布する塗料を溜めることができるようにしてある。塗料塗布部６は回路パターンとか正方形、細長方形、丸形といった所望形状とすることもできる。塗料塗布部６はロール５の外周面の一箇所或は二箇所以上に形成することができる。二箇所以上に形成する場合は外周面の周方向に間隔をあけて形成する。二箇所以上に形成する塗料塗布部６の形状は同じものでも異なるものでもよい。塗料塗布部６はロールの幅方向中央部に形成するのが好ましい。
【００４７】
（塗料塗布ドライフィルムの実施形態１）
本件発明の塗料塗布ドライフィルムは、図６のように、フィルム１の長手方向に間隔をあけて部分的に塗料Ｒが塗布され、その塗料Ｒがフィルム１の全面又は一部に被せた保護フィルム１０で被覆されている。この塗料塗布ドライフィルムのフィルム１に塗布された塗料は乾燥しており、保護フィルム１０を剥離してフィルム１の塗料塗布面を基板に貼り付けて加熱加圧することにより塗料塗布面の塗料を基板に塗布できるようにしてある。フィルム１の材質はナイロン、ポリエステル、その他の所望のものとすることができる。塗料Ｒに被せる保護フィルム１０の材質も任意に選択することができる。保護フィルム１０はフィルム１と同じ幅のものを塗料Ｒの上からフィルム１の全面に重ねて塗料Ｒを被覆することも、塗料Ｒと同じ広さのもの或はそれよりも多少幅の広いものを塗料Ｒの上に重ねて塗料Ｒの部分のみを被覆することもできる。フィルム１への保護フィルム１０の被覆は、塗料Ｒが乾燥する前、半乾燥状態の時、完全乾燥後のいずれの時点で行うこともできる。いずれの状態で貼り付けた場合も、貼り付け後は完全乾燥（既存のドライフィルムと同じ乾燥状態）にする。また、保護フィルム１０を貼り付ける前にフィルム１に塗布された塗料Ｒにスキージとかブレード等をあてて塗料Ｒを均一厚に均すのが好ましい。積層されたフィルム１と保護フィルム１０の幅方向両端部には送り孔１１をフィルム１の長手方向に間隔をあけて開口しておくこともできるが、必ずしも予め開けておく必要はなく、本発明の塗料塗布ドライフィルムを使用してそのフィルム１の塗料Ｒを基板に塗布するときに開けることもできる。
【００４８】
（塗料塗布基板の実施形態１）
本件発明の塗料塗布基板は、前記各塗料塗布基板製造方法によって製造されたものであって、基板の両面の一部に塗料が塗布され、その塗料が基板に重ね合わせたフィルム１で被覆されているものである。本発明の塗料塗布基板は、基板の片面にのみ塗料を塗布してフィルム１を貼り付けることもできる。また、基板の両面又は片面の全面に塗料を塗布することもできる。
【図面の簡単な説明】
【００４９】
【図１】本発明の塗料塗布基板製造方法におけるフィルムへの塗料塗布の一例を示す説明図。
【図２】本発明の塗料塗布基板製造方法におけるフィルムへの塗料塗布の他の一例を示す説明図。
【図３】本発明の塗料塗布基板製造方法の実施形態の他の一例を示す説明図。
【図４】本発明の塗料塗布基板製造方法におけるフィルムへの塗料塗布の他の一例を示す説明図。
【図５】（ａ）は本発明の塗料塗布基板製造方法に使用される塗料塗布ロール、塗料移行ロールの一例を示す斜視図、（ｂ）は（ａ）のＡ−Ａ断面図。
【図６】（ａ）は本発明の塗料塗布基板製造方法におけるフィルムへの塗料塗布により塗料塗布されたフィルムの一例を示す正面図、（ｂ）は同フィルムの側面図。
【符号の説明】
【００５０】
１  フィルム
２  塗布ロール
３  塗布ロールの塗料塗布部
４  塗料供給部
５  移行ロール
６  移行ロールの塗料塗布部
７  転写ロール
８、９  スキージ
１０  保護フィルム
１１  送り孔
２０  基板
２１  半乾燥室
Ｒ  塗料
【図１】
2007036171.tif 000003
【図２】
2007036171.tif 000004
【図３】
2007036171.tif 000005
【図４】
2007036171.tif 000006
【図５】
2007036171.tif 000007
【図６】
2007036171.tif 000008